(57)【要約】【課題】破網が生じにくく網糸の使用量を減らして網地全体の重量を減らすことができるような網地を備えた土木資材用袋を提供する。【解決手段】中詰め材ｂを内包し正方形の目合いを有する網地１を備えた土木資材用袋ａであって、網地１は引張強度４ｃＮ／ｄｔｅｘ以上、切断伸度１２〜３０％の合成繊維の原糸を複数本束ねた網糸により編網され、網糸の引張強さＡ（Ｎ）、中詰め材ｂの長径（中詰め材を平面に投影したときの最大寸法）Ｂ（ｍｍ）、目合いの大きさＣ（ｍｍ）が１００×Ａ2／（Ｂ2×Ｃ）≧８の関係を満たす土木資材用袋ａとする。【選択図】図１
2007162167.tif 000002
【特許請求の範囲】
【請求項１】
中詰め材を内包し正方形の目合いを有する網地を備えた土木資材用袋であって、前記網地は引張強度４ｃＮ／ｄｔｅｘ以上、切断伸度１２〜３０％の合成繊維の原糸を複数本束ねた網糸により編網され、前記網糸の引張強さＡ（Ｎ）、前記中詰め材の長径（中詰め材を平面に投影したときの最大寸法）Ｂ（ｍｍ）、前記目合いの大きさＣ（ｍｍ）が
１００×Ａ2／（Ｂ2×Ｃ）≧８
の関係を満たすことを特徴とする土木資材用袋。
【請求項２】
合成繊維は、ポリエステル繊維、ナイロン繊維、ビニロン繊維、ポリエチレン繊維、ポリプロピレン繊維、ポリ乳酸繊維の中から選ばれた一種または二種以上であることを特徴とする請求項1に記載の土木資材用袋。
【請求項３】
網地はラッセル編または無結節編により編網されていることを特徴とする請求項１または請求項２に記載の土木資材用袋。
【発明の詳細な説明】
【技術分野】
【０００１】
本発明は、河川の橋脚や岸壁などの水中構造物の根固め、河岸や海岸の浸食防止等に使用される軽量で耐破網性に優れた土木資材用袋に関する。
【背景技術】
【０００２】
従来、河川の橋脚や港湾の岸壁などの根固め工、あるいは河岸や海岸の浸食を防止するための護岸工において、玉石、割栗石、コンクリート片などの中詰め材を網地に入れた土木資材用袋を水中の適所に浸積し、水流によって水中構造物の水底周囲の地盤が押し流されたり、土砂が流出して河岸や海岸が浸食されたりするのを防止している。
【０００３】
このような土木資材用袋に用いる網地は、中に入れる玉石などの重量に耐えられるように設計され、破網（網糸切れ）を抑制するために網地に使用する網糸を太くしたり、網地を二重に折り重ねたりして強度を高めている（たとえば、特許文献１の段落［００１０］および図２）。
【特許文献１】特開２００４−１８３１７３号公報
【０００４】
しかしながら、網糸を太くしたり、網地を二重して用いたりする場合には網地の強さは強くなるものの、使用する網糸の量が増えて網地の重量が顕著に重くなると共に網地全体が嵩張り土木資材用袋の輸送や現場での作業性が悪くなるなどの問題があった。
【発明の開示】
【発明が解決しようとする課題】
【０００５】
本発明は前述の問題を解決するためになされたものであり、玉石などの中詰め材の大きさ、網糸の引張強さ、および目合いの大きさ相互の関係に着目し、破網が生じにくく網糸の使用量を減らして網地全体の重量を減らすことができる網地を備えた土木資材用袋を提供するものである。
【課題を解決するための手段】
【０００６】
請求項１に係る手段は、中詰め材を内包し正方形の目合いを有する網地を備えた土木資材用袋であって、前記網地は引張強度４ｃＮ／ｄｔｅｘ以上、切断伸度１２〜３０％の合成繊維の原糸を複数本束ねた網糸により編網され、前記網糸の引張強さＡ（Ｎ）、前記中詰め材の長径（中詰め材を平面に投影したときの最大寸法）Ｂ（ｍｍ）、前記目合いの大きさＣ（ｍｍ）が１００×Ａ2／（Ｂ2×Ｃ）≧８の関係を満たす土木資材用袋である。
【０００７】
請求項２に係る手段は、合成繊維は、ポリエステル繊維、ナイロン繊維、ビニロン繊維、ポリエチレン繊維、ポリプロピレン繊維、ポリ乳酸繊維の中から選ばれた一種または二種以上である請求項1に記載の土木資材用袋である。
【０００８】
請求項３に係る手段は、網地はラッセル編または無結節編により編網されている請求項１または請求項２に記載の土木資材用袋である。
【発明の効果】
【０００９】
請求項１に記載の土木資材用袋によれば、玉石などの中詰め材の大きさ、網糸の引張強さ、および目合いの大きさ相互の関係に着目した網地としたため、破網が生じにくく網糸の使用量を減らして網地全体の重量を減らすことができる網地を備えた土木資材用袋を得ることができる。
【００１０】
請求項２に記載の土木資材用袋によれば、ポリエステル繊維、ナイロン繊維、ビニロン繊維、ポリエチレン繊維、ポリプロピレン繊維、ポリ乳酸繊維の中から選ばれた一種または二種以上の合成繊維を原糸として束ねた網糸を用いて編網した網地とすることで、原糸の引張強度が強くなって網地の編網時の原糸の糸切れを抑制できると共に、所定の破断伸度を有するため衝撃吸収性にも優れている。
【００１１】
請求項３に記載の土木資材用袋によれば、網地の編網をラッセル編または無結節編としたため、衝撃吸収性および引張強さに優れた網地を得ることができる。
【発明を実施するための最良の形態】
【００１２】
本発明の実施の形態の一例を、図１〜図４に基づき説明する。
【００１３】
図１においてａは土木資材用袋であり、土木資材用袋ａの中に玉石、割栗石、コンクリート片などの中詰め材ｂを入れて河川の橋脚や港湾の岸壁などの根固め工、あるいは河岸や海岸の浸食を防止するための護岸工などに用いる。
【００１４】
この土木資材用袋ａは玉石などの中詰め材ｂを内包するための円筒状の網地１と、網地１の下部を縛って袋状に形成する底縛りロープ２と、網地１の上部に設けられて口縛りをする口縛りロープ３と、網地１の上部に設けられて土木資材用袋ａを吊り上げるための吊りロープ４を備えている。
【００１５】
ここで網地１について説明する。網地１は図２に示したように複数本の原糸１１を束ねて網糸１２とし、この網糸１２を編網して目合いが正方形となるように形成される。束ねられる原糸１１の本数は網糸１２の引張強さが所定の値になるように決められる。前述の原糸１１は例えば太さが０．０１〜０．２０ｍｍの合成繊維であり、好適にはポリエステル繊維、ナイロン繊維、ビニロン繊維、ポリエチレン繊維、ポリプロピレン繊維、ポリ乳酸繊維の中から選ばれた一種または二種以上の合成繊維が使われる。これらの合成繊維を使用すればいずれも後述する引張強度が４ｃＮ／ｄｔｅｘ以上であって、切断伸度が１２〜３０％の原糸の条件を満たすためである。また、網地１の編網はラッセル編、無結節編、蛙又編、文字編などにより行われるが、ラッセル編または無結節編とするのが望ましい。ラッセル編みは伸縮性が大きいため衝撃吸収性に優れており、無結節編は網地の引張強さが優れているためである。
【００１６】
次に、土木資材用袋ａの形成方法および中詰め材ｂの充填方法について説明する。図３（ａ）に示したように網地１を横長の矩形状に形成し、長手方向に直交する軸を中心に丸めて網地１の長さ方向の両端部（耳部）１ａ、１ｂを接合し、図３（ｂ）に示すように円筒状の網地１を形成する。なお、編網時にシ−ムレスの編網機を用いて円筒状に網地１を形成する場合には耳部のつなぎは必要ない。
【００１７】
そして、図４に示したように底縛りロープ２で円筒状の網地１の下部開口端を縛って閉塞させ袋状となるようにする。また、網地１の上部開口端近傍には開口端の周縁に沿って口縛りロープ３および吊りロープ４を設けることにより土木資材用袋ａが形成される。なお、底縛りロープ２、口縛りロープ３、吊りロープ４を網地１から容易に外れないように設けるため、たとえば網地１の編目に挿通するなどして固定する。
【００１８】
このようにして形成した土木資材用袋ａを図５に示したように型枠ｃの中に敷き、たとえばバックホウ等を用いてあらかじめ選別された所定の大きさの玉石、割栗石、コンクリート片などの中詰め材ｂをたとえば２〜２０トン充填し、充填後は中詰め材ｂが外部にこぼれないように口縛りロープ３により網地１の上部開口端を口縛りする。なお、中詰め材ｂが充填された土木資材用袋ａの移動は、吊りロープ４を例えばクレーンのフックに引っ掛けて吊り上げることにより行われる。
【００１９】
ところで、本発明の網地１を構成する網糸１２の原糸１１は引張強度が４ｃＮ／ｄｔｅｘ以上、切断伸度が１２〜３０％とする必要がある。
【００２０】
引張強度が４ｃＮ／ｄｔｅｘ未満であると編網時に原糸の糸切れを起こしやすくなり、また、原糸１１の引張強度が小さいと同じ引張強さの網糸１２を得るためには原糸１１の本数を増やさなければならず、網糸１２が太くなって編網し難くなるからである。
【００２１】
また、切断伸度が１２％未満であると網地1の伸縮性が小さくなり、設置場所の地盤に起伏が大きい場合には網地１と地盤との間に隙間が多く発生したり、中詰め材ｂが充填されている土木資材用袋ａの吊り上げによる変形等に耐えきれずに破網が発生し易くなる。一方、切断伸度が３０％を超えると結果的に原糸１１の引張強度が小さくなると共に、伸びが大きくなり過ぎて吊り上げ難くなる。
【００２２】
さらに、本発明に係る網地１は、網糸１２の引張強さをＡ（Ｎ）、中詰め材ｂの長径をＢ（ｍｍ）、目合いの大きさをＣ（ｍｍ）としたときに１００×Ａ2／（Ｂ2×Ｃ）≧８の関係を満たすことが必要である。ここで、中詰め材ｂの長径Ｂとは中詰め材ｂを平面に投影したときの最大寸法（ｍｍ）であり、目合いの大きさとは図２において網地１の正方形の目合いの一辺の長さＣ（ｍｍ）を表している。
【００２３】
ところで、前述の式の左辺１００×Ａ2／（Ｂ2×Ｃ）（以下「強度式」という。）は網地１の耐破網性を表す指標と考えられている。すなわち網地１の耐破網性は中詰め材ｂが充填された土木資材用袋ａをクレーン等による吊り上げたときの網地１の破網に対する耐性（Ａ／Ｂ）および中詰め材ｂが充填された土木資材用袋ａを静置したときの破網に対する耐性（（１００／Ｃ×Ａ）／Ｂ）の積で表されるものと考えられ、発明者らは種々の実験の結果から強度式の値が８以上となる場合には吊り上げ時および静置時のいずれにおいても網地１が破網を生じ難くなることを見いだした。
【実施例】
【００２４】
表１〜表３に本発明の係る網地の実施例を比較例と対比させて示す。なお、実施例及び比較例共に使用した原糸はポリエステル繊維（ユニチカファイバー株式会社製：商品名ユニエコロ）である。また、所定の引張強さとなるように原糸１１を複数本束ねて網糸１２とし、シ−ムレスのラッセル編機を使用しラッセル編により編網して網地１を形成している。    
【００２５】
（試験方法）
本発明の土木資材用袋ａに所定量の中詰め材ｂを充填後、クレーンを用いて所定の高さ（５ｍ）の吊り上げおよび吊り降ろしを１０回繰り返して行った後、網地の破網の状態を観察する。
【００２６】
（判定基準）
前述の試験を実施後、網地の破網の状態を確認して以下の基準により判定を行った。
○（適合）：破網（網糸切れ）の発生が４カ所以下である、かつ、網傷の伝染がない
×（不適合）：破網（網糸切れ）の発生が５カ所以上である、または、網傷の伝染がある
なお、網傷の伝染とは一の網糸の切断箇所を起点に他の網糸の切断箇所に切断が拡大した連鎖状態をいう。
【００２７】
表１は網糸１２の引張強さAに対する強度式の計算値および網地１の試験後の判定を表しており、実施例及び比較例共に中詰め材ｂの長径Ｂを５００ｍｍ、目合いの大きさＣを２５ｍｍとした場合の結果である。
【表１】
2007162167.tif 000003
表１において強度式の計算値が８未満の比較例では不適合であるものの、強度式の計算値が８以上の実施例においてはいずれも適合であった。
【００２８】
表２は中詰め材ｂの長径Ｂに対する強度式の計算値および網地１の試験後の判定を表しており、実施例及び比較例共に網糸１２の引張強さAを８００Ｎ、目合いの大きさＣを２５ｍｍとした場合の結果である。
【表２】
2007162167.tif 000004
表２において強度式の計算値が８未満の比較例では不適合であるものの、強度式の計算値が８以上の実施例においてはいずれも適合であった。
【００２９】
表３は目合いの大きさＣに対する強度式の計算値および網地１の試験後の判定を表しており、実施例及び比較例共に網糸１２の引張強さAを８００Ｎ、中詰め材ｂの長径Ｂを５００ｍｍとした場合の結果である。
【表３】
2007162167.tif 000005
表３において強度式の計算値が８未満の比較例では不適合であるものの、強度式の計算値が８以上の実施例においてはいずれも適合であった。
【００３０】
以上の結果から１００×Ａ2／（Ｂ2×Ｃ）≧８の関係を満たす場合にはいずれも適合であること（破網が発生しにくいこと）が判る。なお、適合の範囲で網糸１２の使用量を極力少なくするためには強度式の計算値を８に近づけた設計の網地1とするのが好ましい。このような網地1とすることにより軽量で耐破網性に優れた土木資材用袋ａを得ることができる。
【００３１】
ところで、上述の実施例においてはポリエステル繊維を原糸として用いた場合の一例を示したが、ナイロン繊維、ビニロン繊維、ポリエチレン繊維、ポリプロピレン繊維、ポリ乳酸繊維などの引張強度４ｃＮ／ｄｔｅｘ以上、切断伸度１２〜３０％の合成繊維の原糸１１あるいはこれらを組み合わせて用いた原糸１１においても同様の結果が得られた。また、網地１の編網はラッセル編に限るものではなく、無結節編、蛙又編、文字編などにおいても同様の結果が得られた。
【図面の簡単な説明】
【００３２】
【図１】本発明に係る一実施例の土木資材用袋に中詰め材を充填した状態での一部断面図である。
【図２】図１の土木資材用袋の網地部分を拡大した図である。
【図３】図１の土木資材用袋の製作過程を説明するための図である。
【図４】図１の土木資材用袋の完成品を表す斜視図である。
【図５】図１の土木資材用袋に中詰め材を充填する過程を説明するための図である。
【符号の説明】
【００３３】
ａ        土木資材用袋
ｂ        中詰め材
１        網地
１１      原糸
１２      網糸
２        底縛りロープ
３        口縛りロープ
４        吊りロープ
【図１】
2007162167.tif 000006
【図２】
2007162167.tif 000007
【図３】
2007162167.tif 000008
【図４】
2007162167.tif 000009
【図５】
2007162167.tif 000010